НАНОРАЗМЕРНЫЙ КАТАЛИЗАТОР НА ОСНОВЕ МЕДИ, СПОСОБ ЕГО ПОЛУЧЕНИЯ И СПОСОБ ПОЛУЧЕНИЯ СПИРТА ГИДРИРОВАНИЕМ КАРБОНОВОЙ КИСЛОТЫ С ЕГО ИСПОЛЬЗОВАНИЕМ

1. Способ получения наноразмерного катализатора на основе меди, включающий:
растворение в водном растворе первого компонента, содержащего исходную медь (Cu), второго исходного компонента, содержащего один или более металлов, отобранных из группы, включающей переходный металл, щелочноземельный металл и металл группы IIIb, и третьего исходного компонента, содержащего один или более элементов, отобранных из группы, включающей глинозем, кремнезем, кремнезем-глинозем, магнезию, двуокись титана, диоксид циркония и углерод, последующее перемешивание полученного раствора для получения перемешанного раствора смесей;
2
3
осаждение перемешанного раствора смесей с использованием NaCO и NaOH для осаждения исходного катализатора; и
промывку и фильтрацию осажденного исходного катализатора.
2. Способ по п.1, отличающийся тем, что соотношение Cu и второго компонента устанавливается таким образом, чтобы молярное соотношение второго компонента было в 0,4-3,5 раза больше, чем меди.
3. Способ по п.1, отличающийся тем, что молярное соотношение Сu, второго компонента и третьего компонента составляет 1:0,8-1,5:0,2-0,5.
4. Способ по п.1, отличающийся тем, что в качестве переходного металла используется Zn, Co, Ni, Cr, Fe, Zn, Co, Ni, Cr, Fe, Mo, Nb, Mn, Pt, Pd, Rh или Ru, в качестве щелочноземельного металла - Mg, Ca, Sr или Ва, а в качестве металла группы IIIb-Ga.
5. Способ по п.1, отличающийся тем, что осаждение проводят при уровне рН 5,0-11,0.
6. Наноразмерный катализатор на основе Cu, полученный способом по п.1.
7. Катализатор на основе Cu по п.6, отличающийся тем, что катализатор на основе Си имеет размер 20 нм или менее.
8. Наноразмерный катализатор на основе Cu, полученный способом по п.1, пригоден для использования в процессе гидрирования или дегидрирования.
9. Катализатор на основе Cu по п.8, отличающийся тем, что гидрированием или дегидрированием является реакция конверсии водяного газа, реформинг метанола при получении водорода из метанола, гидрирование углекислого газа при синтезировании метанола из водорода и углекислого газа, гидро-дехлорирование при выведении хлора из хлорсодержащих углеводородов или получение γ-бутиролактона из 1,4-бутандиола (1,4-BDO).
10. Способ получения спирта, включающий реакцию между водородом и карбоновой кислотой, содержащей простую кислоту или кислотную смесь двух или более кислот, полученную из ферментированного раствора микроорганизмов, с применением нано-размерного катализатора на основе Cu, полученного способом по п.1.
11. Способ по п.10, отличающийся тем, что кислотная смесь представляет собой смесь, содержащую две или более карболовые кислоты, отобранные из карбоновых кислот С2-С7.
12. Способ по п.10, отличающийся тем, что расход водорода в 1-100 раз больше, чем расход карболовой кислоты, согласно молярному соотношению, а давление водорода отличается от атмосферного давления в пределах 100 бар.
13. Способ по п.10, отличающийся тем, что реакция протекает при температуре 200-350°С.
14. Способ по п.10, отличающийся тем, что кислотная смесь содержит уксусную кислоту и другие карбоновые кислоты при молярном соотношении 9,0-1,0:1,0.